STEEL SHEET AND MANUFACTURING METHOD THEREFORA steel sheet and a method for producing the steel sheet are provided. The present invention provides a steel sheet with a specific composition, wherein a steel microstructure contains ferrite: 5% by area percentage or less, a microstructure composed of one or two or more of upper bainite, fresh martensite, tempered martensite, lower bainite, and retained γ: 95% to 100% by area percentage, and retained γ: 5% to 20% by volume percentage, retained γUB with a grain width in the range of 0.25 to 0.60 µm, a grain length in the range of 1.0 to 15 µm, and an aspect ratio in the range of 3.1 to 25 has an area percentage SγUB in the range of 0.2% to 7.0%, retained γLB with a grain width in the range of 0.08 to 0.24 µm, a grain length in the range of 0.6 to 15 µm, and an aspect ratio in the range of 4 to 40 has a distribution number NγLB in the range of 10 to 120 per 100 µm2, fresh martensite with an equivalent circular grain diameter of 0.5 µm or more and less than 1.3 µm and an aspect ratio of 3 or less and/or retained γ grains with an equivalent circular grain diameter of 0.5 µm or more and less than 1.3 µm and an aspect ratio of 3 or less has a total area percentage SγFine in the range of 1% to 10%, and fresh martensite with an equivalent circular grain diameter in the range of 1.5 to 20 µm and an aspect ratio of 3 or less and/or retained γ grains with an equivalent circular grain diameter in the range of 1.5 to 20 µm and an aspect ratio of 3 or less have a total area percentage SγBlock of 5% or less (including 0%).[Image]A steel sheet with a composition comprising, on a mass percent basis: C: 0.06% to 0.25%, Si: 0.6% to 2.5%, Mn: 2.3% to 3.5%, P: 0.02% or less, S: 0.01% or less, sol. Al: less than 0.50%, N: less than 0.015%, and a remainder composed of iron and incidental impurities, wherein a steel microstructure contains ferrite: 5% by area percentage or less, a microstructure composed of one or two or more of upper bainite, fresh martensite, tempered martensite, lower bainite, and retained γ: 95% to 100% by area percentage, and retained γ: 5% to 20% by volume percentage, retained γUB with a grain width in the range of 0.25 to 0.60 µm, a grain length in the range of 1.0 to 15 µm, and an aspect ratio in the range of 3.1 to 25 has an area percentage SγUB in the range of 0.2% to 7.0%, retained γLB with a grain width in the range of 0.08 to 0.24 µm, a grain length in the range of 0.6 to 15 µm, and an aspect ratio in the range of 4 to 40 has a distribution number NγLB in the range of 10 to 120 per 100 µm2, fresh martensite with an equivalent circular grain diameter of 0.5 µm or more and less than 1.3 µm and an aspect ratio of 3 or less and/or retained γ grains with an equivalent circular grain diameter of 0.5 µm or more and less than 1.3 µm and an aspect ratio of 3 or less has a total area percentage SγFine in the range of 1% to 10%, and fresh martensite with an equivalent circular grain diameter in the range of 1.5 to 20 µm and an aspect ratio of 3 or less and/or retained γ grains with an equivalent circular grain diameter in the range of 1.5 to 20 µm and an aspect ratio of 3 or less have a total area percentage SγBlock of 5% or less (including 0%).
강판 및 그 제조 방법강판 및 그 제조 방법을 제공한다. 본 발명은 특정의 성분 조성과, 면적율에서 페라이트:5%이하, 상부 베이나이트, 프레시 마텐자이트, 템퍼링 마텐자이트, 하부 베이나이트, 잔류 γ의 1종 혹은 2종 이상으로 이루어지는 조직:95∼100%, 체적율에서 잔류 γ:5∼20%를 포함하고, 입자 폭이 0.25∼0.60㎛, 입자 길이가 1.0∼15㎛, 애스펙트비가 3.1∼25인 잔류 γUB의 면적율:SγUB가 0.2∼7.0%이고, 입자 폭이 0.08∼0.24㎛, 입자 길이가 0.6∼15㎛, 애스펙트비가 4∼40인 잔류 γLB의 분포 개수:NγLB가 100㎛2당 10∼120개이고, 원 상당 입자 직경이 0.5㎛이상 1.3㎛미만, 애스펙트비가 3이하인 프레시 마텐자이트 및/또는 원 상당 입자 직경이 0.5㎛이상 1.3㎛미만, 애스펙트비가 3이하인 잔류 γ입자의 합계 면적율:SγFine이 1∼10%이고, 원 상당 입자 직경이 1.5㎛이상 20㎛이하, 애스펙트비가 3이하인 프레시 마텐자이트 및/또는 원 상당 입자 직경이 1.5㎛이상 20㎛이하, 애스펙트비가 3이하인 잔류 γ입자의 합계 면적율:SγBlock이 5%이하(0% 포함)인 강판으로 한다.질량%로,C:0.06∼0.25%, Si:0.6∼2.5%, Mn:2.3∼3.5%, P:0.02%이하, S:0.01%이하, sol.Al:0.50%미만, N:0.015%미만을 함유하고, 잔부가 철 및 불가피한 불순물로 이루어지는 성분 조성과,강 조직은 면적율에서 페라이트:5%이하, 상부 베이나이트, 프레시 마텐자이트, 템퍼링 마텐자이트, 하부 베이나이트, 잔류 γ의 1종 혹은 2종 이상으로 이루어지는 조직:95∼100%, 체적율에서 잔류 γ:5∼20%를 포함하고, 입자 폭이 0.25∼0.60㎛, 입자 길이가 1.0∼15㎛, 애스펙트비가 3.1∼25인 잔류 γUB의 면적율:SγUB가 0.2∼7.0%이고, 입자 폭이 0.08∼0.24㎛, 입자 길이가 0.6∼15㎛, 애스펙트비가 4∼40인 잔류 γLB의 분포 개수:NγLB가 100㎛2당 10∼120개이고, 원 상당 입자 직경이 0.5㎛이상 1.3㎛미만, 애스펙트비가 3이하인 프레시 마텐자이트 및/또는 원 상당 입자 직경이 0.5㎛이상 1.3㎛미만, 애스펙트비가 3이하인 잔류 γ입자의 합계 면적율:SγFine이 1∼10%이고, 원 상당 입자 직경이 1.5㎛이상 20㎛이하, 애스펙트비가 3이하인 프레시 마텐자이트 및/또는 원 상당 입자 직경이 1.5㎛이상 20㎛이하, 애스펙트비가 3이하인 잔류 γ입자의 합계 면적율:SγBlock이 5%이하(0% 포함)인 강판.